(57)【要約】【課題】光透過率及びコントラストに優れた赤色画素を有し、画素上の異物発生がなく、又は異物の発生が極めて少ないカラーフィルターの製造方法を提供すること。【解決手段】（Ａ）基板に赤色顔料を含有するネガ型レジスト組成物を塗布する工程、（Ｂ）プレベークする工程、（Ｃ）露光・現像する工程、及び（Ｄ）ポストベークする工程を有するカラーフィルターの製造方法であって、（Ｄ）ポストベークを減圧下で行うことを特徴とするカラーフィルターの製造方法である。【選択図】なし【特許請求の範囲】
【請求項１】
（Ａ）基板に赤色顔料を含有するネガ型レジスト組成物を塗布する工程、（Ｂ）プレベークする工程、（Ｃ）露光・現像する工程、及び（Ｄ）ポストベークする工程を有するカラーフィルターの製造方法であって、（Ｄ）ポストベークを減圧下で行うことを特徴とするカラーフィルターの製造方法。
【請求項２】
（Ｄ）ポストベークの温度が１８０〜２８０℃である請求項１に記載のカラーフィルターの製造方法。
【請求項３】
（Ｄ）ポストベークにおける真空度が、ケージ圧で−０．２０〜−０．０１ＭＰａである請求項１又は２に記載のカラーフィルターの製造方法。
【請求項４】
（Ｃ）工程と（Ｄ）工程の間に（Ｄ’）常圧でのポストベーク工程をさらに有する請求項１〜３のいずれかに記載のカラーフィルターの製造方法。
【請求項５】
前記赤色顔料として、平均粒子径１０〜１００ｎｍであるＣ．Ｉ．ピグメントレッド２５４を含有する請求項１〜４のいずれかに記載のカラーフィルターの製造方法。
【請求項６】
前記ネガ型レジスト組成物が、赤色顔料、（ａ）顔料分散剤、（ｂ）アルカリ可溶性樹脂、（ｃ）多官能性モノマー、（ｄ）光開始剤、及び（ｅ）溶剤を含有してなる請求項１〜５のいずれかに記載のカラーフィルターの製造方法。
【請求項７】
（Ｂ）プレベークの温度が６０〜１１０℃である請求項１〜６のいずれかに記載のカラーフィルターの製造方法。
【発明の詳細な説明】
【技術分野】
【０００１】
本発明は、カラーフィルターの製造方法に関する。
【背景技術】
【０００２】
近年、パーソナルコンピューターの発達、特に携帯用パーソナルコンピューターの発達に伴って、液晶ディスプレイの需要が増加している。また、最近においては家庭用の液晶テレビの普及率も高まっており、益々液晶ディスプレイの市場は拡大する状況にある。さらに近年普及している液晶ディスプレイは大画面化の傾向があり、特に家庭用の液晶テレビに関してはその傾向が強くなってきている。このような状況において、液晶ディスプレイを構成する部材についてはより低コストで高品質なものを高生産性で製造することが望まれており、特に液晶ディスプレイをカラー表示化させる機能を有するカラーフィルターにおいては、従来高コストであったことからこのような要望が高まっている。
【０００３】
一般的なカラーフィルターの製造方法としては、遮光部がパターン状に形成された基板上に、各色の顔料を分散させた光硬化性レジスト組成物からなる塗膜を形成し、所望のパターン形状のフォトマスクを介して露光・アルカリ現像することにより、各色の着色層をパターン状に形成する方法が用いられる。そして、その後にクリーンオーブンやホットプレートなどを用いてポストベークすることにより、各色の画素を形成する。
【０００４】
このようなカラーフィルターの製造に用いられる光硬化性レジスト組成物としては、通常、各色の顔料に加えて、顔料を均一に分散させるために添加される顔料分散剤、アルカリ可溶性樹脂、多官能性モノマー、光開始剤、および溶剤を有するものが用いられる。
顔料としては、通常、Ｒ（レッド）、Ｇ（緑）及びＢ（青）の３原色が用いられ、このうち、Ｒ（レッド）用の赤色顔料として、ジケトピロピロール系顔料が、結晶の安定性、耐溶剤性、堅牢度などの点で好適であることが知られており、特にカラーインデックス（Ｃ．Ｉ．）名ピグメントレッド２５４（以下「ＰＲ２５４」と記載する場合がある。）は輝度が高く好適である。
【０００５】
しかしながら、ＰＲ２５４などの赤色顔料は、２００℃以上のポストベークによって結晶状の異物が発生したり、塗布表面が白化するという問題があった。特に、近年、液晶表示装置の高コントラスト化の要求から、顔料の微細化が求められているが、微細化するほど異物の発生及び白化は顕著になることが明らかとなっている。
【０００６】
このような異物及び白化を抑制するために種々の試みがなされている。例えば、赤色顔料として平均粒径が１００〜３００ｎｍのＣ．Ｉ．ピグメントレッド２５４を用い、これにアルカリ可溶性樹脂、多官能性単量体及び光ラジカル発生剤を含有する感放射線性組成物を用いることによって、高い透過率及びコントラストを有し、かつ画素上の異物発生が十分少ない赤色画素を形成できるとしている（特許文献１参照）。しかしながら、上述のように高コントラストを得るためには、顔料の平均粒径は小さいほど有利であり、特許文献１に開示されるカラーフィルター用感放射線性組成物では、コントラストの点で不十分である。
【０００７】
また、顔料の分散剤として特定のものを用いることで、異物の発生を抑制することが試みられている。例えば、顔料分散剤として、第１級アミン及び／又は第２級アミンを含有する化合物を使用し、これらのアミン化合物と反応してアミド化し得る化合物を添加した顔料分散液が提案されている（特許文献２参照）。
さらには、レジスト組成物中の樹脂として、ジシクロ環及びトリシクロ環を有するモノマー、水酸基を有するモノマー及びＮ−置換マレイミド基を有するモノマーを含有するモノマー成分の重合体を用いた着色組成物が提案されている（特許文献３参照）。
これら特許文献２及び３に開示される顔料分散液及び着色組成物は、異物の発生に対してそれぞれ効果を示しているが、特定の化合物を用いることから、材料が制限されるという点に問題がある。
【０００８】
【特許文献１】特開２００３−２４８１１５号公報
【特許文献２】特開２００３−２０１４３４号公報
【特許文献３】特開２００６−７７０８７号公報
【発明の開示】
【発明が解決しようとする課題】
【０００９】
本発明は、このような状況下、光透過率及びコントラストに優れた赤色画素を有し、画素上の異物発生がなく、又は異物の発生が極めて少ないカラーフィルターの製造方法を提供することを目的とするものである。
【課題を解決するための手段】
【００１０】
本発明者らは、前記課題を達成するために鋭意研究を重ねた結果、カラーフィルターの製造過程におけるポストベークを減圧下で行うことで前記課題を解決し得ることを見出した。本発明は、かかる知見に基づいて完成したものである。
すなわち、本発明は、
（Ａ）基板に赤色顔料を含有するネガ型レジスト組成物を塗布する工程、（Ｂ）プレベークする工程、（Ｃ）露光・現像する工程、及び（Ｄ）ポストベークする工程を有するカラーフィルターの製造方法であって、（Ｄ）ポストベークを減圧下で行うことを特徴とするカラーフィルターの製造方法を提供するものである。
【発明の効果】
【００１１】
本発明によれば、光透過率及びコントラストに優れた赤色画素を有し、画素上の異物発生がなく、又は異物の発生が極めて少ないカラーフィルターの製造方法を提供することができる。
【発明を実施するための最良の形態】
【００１２】
本発明の製造方法は、（Ａ）基板に赤色顔料を含有するネガ型レジスト組成物を塗布する工程、（Ｂ）プレベークする工程、（Ｃ）露光・現像する工程、及び（Ｄ）ポストベークする工程を有するものであり、（Ｄ）ポストベークを減圧下で行うことを特徴とする。ポストベークを減圧下で行うことによって、異物が発生せず、また塗布表面が白化することがない。なお、以下（Ｄ）工程を「減圧ポストベーク工程」と称することがある。
減圧ポストベーク工程における減圧度については、本発明の効果を奏する範囲で制限はないが、真空度がゲージ圧で、−０．２０〜−０．０１ＭＰａの範囲であることが好ましい。−０．０１ＭＰａ以下であると、異物が生じないなどの本発明の効果がより十分に、かつ短時間で発揮される。一方、真空度の下限値については、真空ポンプ等の能力に応じて適宜決定されるものであるが、極端に低い真空度を作り出すのは、製造上の制約やコスト上の制約があるため好ましくない。従って−０．２０ＭＰａ以上であることが好ましい。
【００１３】
（Ｄ）減圧ポストベークにおける温度は、１８０〜２８０℃の範囲が好ましい。この温度範囲であると、未反応モノマーの硬化、基板への十分な焼付け、低分子成分の熱分解による除去などがなされ好ましい。一方、ポストベークの温度が低く、熱処理が不十分であると、液晶パネル化の工程などにおいて、低分子成分が残存し、液晶パネルにした際の電気信頼性が低下する場合がある。以上の観点から、１８０〜２６０℃の範囲がさらに好ましい。
また、減圧ポストベークの時間については、特に制限はないが、１０〜６０分の範囲が好ましく、１０〜３０分の範囲がさらに好ましい。
【００１４】
また、本発明においては、減圧ポストベークに先立って、（Ｄ’）常圧でのポストベーク（以下「常圧ポストベーク」という。）を行ってもよい。常圧ポストベークは、従来のカラーフィルターの製造過程でも行われ、その温度としては、通常６０〜２８０℃の範囲であり、ベーク時間は１〜６０分程度である。本発明においては、減圧ポストベーク前に行う工程であるので、その温度範囲としては、１２０〜２３０℃の範囲が好ましい。
また、ベーク時間についても１〜６０分の範囲が好ましく、１０〜３０分の範囲がさらに好ましい。
【００１５】
以下、本発明のカラーフィルターの製造方法について、工程ごとに説明する。
（Ａ）工程は、基板に赤色顔料を含有するネガ型レジスト組成物を塗布する工程である。基板としては、通常、透明基板が用いられる。透明基板としては、可視光に対して透明な基材であればよく、特に限定されず、一般的なカラーフィルターに用いられる透明基板を使用することができる。具体的には、石英ガラス、無アルカリガラス、合成石英板等の可撓性のない透明なリジッド材、あるいは、透明樹脂フィルム、光学用樹脂板等の可撓性を有する透明なフレキシブル材が挙げられる。
当該透明基板の厚みは、特に限定されるものではないが、本発明のカラーフィルターの用途に応じて、例えば１００μｍ〜１ｍｍ程度のものを使用することができる。
また、基板は（Ａ）工程に先立って洗浄処理を行ってもよいし、基板表面を表面処理してもよい。表面処理としては、シランカップリング剤などによる化学的処理、プラズマ処理などの物理的処理などが挙げられる。
【００１６】
赤色顔料としては、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ社発行）においてピグメント（Ｐｉｇｍｅｎｔ）に分類されている化合物を挙げることができる。
このような化合物としては、例えば、Ｃ．Ｉ．ピグメントレッド１、Ｃ．Ｉ．ピグメントレッド２、Ｃ．Ｉ．ピグメントレッド３、Ｃ．Ｉ．ピグメントレッド２４２、Ｃ．Ｉ．ピグメントレッド２５４、Ｃ．Ｉ．ピグメントレッド１７７等のレッド系ピグメントのカラーインデックス（Ｃ．Ｉ．）番号が付されているものを挙げることができる。
これらのうち、高輝度、高コントラストであることから、Ｃ．Ｉ．ピグメントレッド２５４（以下「ＰＲ２５４」と記載する。）が特に好ましく、また、ＰＲ２５４が２００℃以上の加熱によって異物を生じる顔料であることから、本発明が好ましく適用できる顔料である。
また、無機顔料として、べんがら（赤色酸化鉄（ＩＩＩ））、カドミウム赤などを用いることもできる。
本発明の赤色顔料としては、上記顔料を１種単独で、又は２種以上を組み合わせて使用することができるが、少なくともＣ．Ｉ．ピグメントレッド２５４を含有することが好ましく、より具体的には１０〜１００％含有することが好ましい。
【００１７】
本発明において、赤色顔料の平均粒径は、カラーフィルターの着色層とした場合に、所望の発色が可能なものであればよく、特に限定されないが、１０〜１００ｎｍの範囲であることが好ましく、１０〜５０ｎｍの範囲内であることがより好ましい。当該顔料の平均粒径が上記範囲であることにより、高コントラストなカラーフィルターが得られる。
なお、上記平均粒径は、レーザ散乱法により測定した値である。具体的には、顔料粒子を溶媒中に分散し、その分散溶媒にレーザ光線を当てて得られた散乱光を捕捉し、演算することにより、平均粒径を測定する。
【００１８】
本発明の製造方法で用いるネガ型レジスト組成物は、上記赤色顔料の他に、（ａ）顔料分散剤、（ｂ）アルカリ可溶性樹脂、（ｃ）多官能性モノマー、（ｄ）光開始剤、及び（ｅ）溶剤を含有する。
赤色顔料の含有量は、カラーフィルターの着色層とした場合に、所望の発色が可能であればよく、特に限定されず、用いる顔料の種類によっても異なるが、ネガ型レジスト組成物中の当該顔料以外の固形分１００質量部に対して、２０〜１００質量部の範囲内であることが好ましく、３０〜８０質量部の範囲内であることがより好ましい。当該顔料の含有量が上記範囲であることにより、所望の発色が可能な着色層が形成可能なネガ型レジスト組成物とすることができ、さらに上記ネガ型レジスト組成物中において、赤色顔料を均一に分散することができる。
なお、上記固形分は、上述した溶媒以外のもの全てであり、溶媒中に溶解している多官能性モノマー等も含む。
【００１９】
（ａ）顔料分散剤としては、カラーフィルター用のレジスト組成物に用いられるものであれば、特に制限はないが、高分子分散剤として知られているものが、顔料の分散性が高く、安定性が高いことから好ましい。
高分子分散剤は、立体反発によって分散性を維持する長鎖部と顔料表面に吸着する吸着部を有する。長鎖部を構成する樹脂としては、アクリル系、ポリエステル系、ポリウレタン系、ポリアミド系などが用いられ、吸着部を構成する極性基としては、アミノ基、各種酸基、又はそれらの塩が挙げられる。
このような高分子分散剤は１種を単独で、又は２種以上を組み合わせて使用することができる。
【００２０】
（ｂ）アルカリ可溶性樹脂としては、ネガ型レジストに一般的に用いられるものを用いることができ、アルカリ水溶液に可溶性を有するものであればよく、特に限定されず、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、２−エチルヘキシル（メタ）アクリレート、ｎ−オクチル（メタ）アクリレート、ｎ−デシル（メタ）アクリレート、ベンジル（メタ）アクリレート、スチレン、γ−メチルスチレン、Ｎ−ビニル−２−ピロリドン、グリシジル（メタ）アクリレートなどの中から選ばれる１種以上と、（メタ）アクリル酸、アクリル酸の二量体（例えば、東亞合成化学（株）製Ｍ−５６００）、イタコン酸、クロトン酸、マレイン酸、フマル酸、ビニル酢酸、これらの無水物の中から選ばれる１種以上とからなるコポリマーを例示することができる。また、上記のコポリマーにグリシジル基又は水酸基を有するエチレン性不飽和化合物を付加させたポリマー等も例示できるが、これらに限定されるものではない。
これらの中で、コポリマーにグリシジル基又は水酸基を有するエチレン性不飽和化合物を付加等することにより、エチレン性不飽和結合を有するポリマー等は、露光時に、後述する多官能性モノマーと重合することが可能となり、着色層がより安定なものとなる点で、特に好適である。
【００２１】
上記（ｂ）アルカリ可溶性樹脂は１種用いてもよいし、２種以上を組み合わせて用いてもよく、その含有量としては、ネガ型レジスト組成物に含まれる顔料１００質量部に対して、通常、１０〜１０００質量部の範囲内、好ましくは２０〜５００質量部の範囲内である。アルカリ可溶性樹脂の含有量が少な過ぎると、充分なアルカリ現像性が得られない場合があり、また、アルカリ可溶性樹脂の含有量が多すぎると顔料の割合が相対的に低くなって、充分な着色濃度が得られない場合がある。
【００２２】
次に、（ｃ）多官能性モノマーは、後述する光開始剤によって重合可能なものであればよく、特に限定されず、通常、エチレン性不飽和二重結合を２つ以上有する化合物が用いられ、特にアクリロイル基またはメタクリロイル基を２つ以上有する、多官能（メタ）アクリレートであることが好ましい。
【００２３】
このような多官能（メタ）アクリレートとしては、例えばエチレングリコールジ（メタ）アクリレート、ジエチレングリコールジ（メタ）アクリレート、ヘキサンジオールジ（メタ）アクリレート、長鎖脂肪族ジ（メタ）アクリレート、ネオペンチルグリコールジ（メタ）アクリレート、ヒドロキシピバリン酸ネオペンチルグリコールジ（メタ）アクリレート、ステアリン酸変性ペンタエリスリトールジ（メタ）アクリレート、プロピレングリコールジ（メタ）アクリレート、グリセロールジ（メタ）アクリレート、トリエチレングリコールジ（メタ）アクリレート、テトラエチレングリコールジ（メタ）アクリレート、テトラメチレングリコールジ（メタ）アクリレート、ブチレングリコールジ（メタ）アクリレート、ジシクロペンタニルジ（メタ）アクリレート、ポリエチレングリコールジ（メタ）アクリレート、ポリプロピレンジ（メタ）アクリレート、トリグリセロールジ（メタ）アクリレート、ネオペンチルグリコール変性トリメチロールプロパンジ（メタ）アクリレート、アリル化シクロヘキシルジ（メタ）アクリレート、メトキシ化シクロヘキシルジ（メタ）アクリレート、アクリル化イソシアヌレート、ビス（アクリロキシネオペンチルグリコール）アジペート、ビスフェノールＡジ（メタ）アクリレート、テトラブロモビスフェノールＡジ（メタ）アクリレート、ビスフェノールＳジ（メタ）アクリレート、ブタンジオールジ（メタ）アクリレート、フタル酸ジ（メタ）アクリレート、リン酸ジ（メタ）アクリレート、亜鉛ジ（メタ）アクリレート等の二官能（メタ）アクリレートが挙げられる。
【００２４】
また、三官能以上の多官能（メタ）アクリレートとしては、例えばトリメチロールプロパントリ（メタ）アクリレート、トリメチロールエタントリ（メタ）アクリレート、グリセロールトリ（メタ）アクリレート、ペンタエリスリトールトリ（メタ）アクリレート、ペンタエリスリトールテトラ（メタ）アクリレート、アルキル変性ジペンタエリスリトールトリ（メタ）アクリレート、リン酸トリ（メタ）アクリレート、トリス（アクリロキシエチル）イソシアヌレート、トリス（メタクリロキシエチル）イソシアヌレート、ジペンタエリスリトールテトラ（メタ）アクリレート、ジトリメチロールプロパンテトラアクリレート、アルキル変性ジペンタエリスリトールテトラ（メタ）アクリレート、無水コハク酸変性ジペンタエリスリトールテトラ（メタ）アクリレート、ジペンタエリスリトールヘキサ（メタ）アクリレート、ジペンタエリスリトールペンタ（メタ）アクリレート、アルキル変性ジペンタエリスリトールペンタ（メタ）アクリレート、無水コハク酸変性ジペンタエリスリトールペンタ（メタ）アクリレート、ウレタントリ（メタ）アクリレート、エステルトリ（メタ）アクリレート、ウレタンヘキサ（メタ）アクリレート、エステルヘキサ（メタ）アクリレート等が挙げられる。
【００２５】
これらの多官能（メタ）アクリレートは１種を単独で用いてもよく、２種以上を組み合わせて用いてもよい。また、優れた光硬化性（高感度）が要求される場合には、多官能性モノマーが、重合可能な二重結合を３つ（三官能）以上有するものであるものが好ましく、例えばジペンタエリスリトールペンタ（メタ）アクリレートやジペンタエリスリトールヘキサ（メタ）アクリレートなどが好適に用いられる。
【００２６】
上記多官能性モノマーの含有量は、特に制限はないが、（ｂ）アルカリ可溶性樹脂１００質量部に対して、通常５〜５００質量部程度、好ましくは２０〜３００質量部の範囲である。多官能性モノマーの含有量が上記範囲より少ないと十分に光硬化が進まず、露光部分が溶出する場合があり、また、多官能性モノマーの含有量が上記範囲より多いとアルカリ現像性が低下するおそれがある。
【００２７】
次に、（ｄ）光開始剤としては特に制限はなく、従来知られている各種光開始剤の中から、適宜選択して用いることができる。例えばベンゾフェノン、ミヒラーケトン、４，４´−ビスジエチルアミノベンゾフェノン、４−メトキシ−４´−ジメチルアミノベンゾフェノン、２−エチルアントラキノン、フェナントレン等の芳香族ケトン、ベンゾインメチルエーテル、ベンゾインエチルエーテル、ベンゾインフェニルエーテル等のベンゾインエーテル類、メチルベンゾイン、エチルベンゾイン等のベンゾイン、２−（ｏ−クロロフェニル）−４，５−フェニルイミダゾール２量体、２−（ｏ−クロロフェニル）−４，５−ジ（ｍ−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、２，４，５−トリアリールイミダゾール２量体、２−（ｏ−クロロフェニル）−４，５−ジ（ｍ−メチルフェニル）イミダゾール２量体、２−ベンジル−２−ジメチルアミノ−１−（４−モルフォリノフェニル）−ブタノン、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール等のハロメチルオキサジアゾール化合物、２，４−ビス（トリクロロメチル）−６−ｐ−メトキシスチリル−Ｓ−トリアジン、２，４−ビス（トリクロロメチル）−６−（１−ｐ−ジメチルアミノフェニル−１，３−ブタジエニル）−Ｓ−トリアジン、２−トリクロロメチル−４−アミノ−６−ｐ−メトキシスチリル−Ｓ−トリアジン、２−（ナフト−１−イル）−４，６−ビス−トリクロロメチル−Ｓ−トリアジン、２−（４−エトキシ−ナフト−１−イル）−４，６−ビス−トリクロロメチル−Ｓ−トリアジン、２−（４−ブトキシ−ナフト−１−イル）−４，６−ビス−トリクロロメチル−Ｓ−トリアジン等のハロメチル−Ｓ−トリアジン系化合物、２，２−ジメトキシ−１，２−ジフェニルエタン−１−オン、２−メチル−１−〔４−（メチルチオ）フェニル〕−２−モルフォリノプロパノン、１，２−ベンジル−２−ジメチルアミノ−１−（４−モルフォリノフェニル）−ブタノン−１，１−ヒドロキシ−シクロヘキシル−フェニルケトン、ベンジル、ベンゾイル安息香酸、ベンゾイル安息香酸メチル、４−ベンゾイル−４´−メチルジフェニルサルファイド、ベンジルメチルケタール、ジメチルアミノベンゾエート、ｐ−ジメチルアミノ安息香酸イソアミル、２−ｎ−ブトキシエチル−４−ジメチルアミノベンゾエート、２−クロロチオキサントン、２，４−ジエチルチオキサントン、２，４−ジメチルチオキサントン、イソプロピルチオキサントン、エタノン，１−［９−エチル−６−（２−メチルベンゾイル）−９Ｈ−カルバゾール−３−イル］−１−（ｏ−アセチルオキシム）、４−ベンゾイル−メチルジフェニルサルファイド、１−ヒドロキシ−シクロヘキシル−フェニルケトン、２−ベンジル−２−（ジメチルアミノ）−１−［４−（４−モルフォリニル）フェニル］−１−ブタノン、２−（ジメチルアミノ）−２−［（４−メチルフェニル）メチル］−１−［４−（４−モルホリニル）フェニル］−１−ブタノン、α−ジメトキシ−α−フェニルアセトフェノン、フェニルビス（２，４，６−トリメチルベンゾイル）フォスフィンオキサイド、２−メチル−１−［４−（メチルチオ）フェニル］−２−（４−モルフォリニル）−１−プロパノンなどが挙げられる。これらの光開始剤は１種を単独で用いてもよく、２種以上を組み合わせて用いてもよい。
【００２８】
（ｄ）光開始剤の含有量は、（ｃ）多官能性モノマー１００質量部に対して、通常０．０１〜１００質量部程度、好ましくは５〜６０質量部である。この含有量が上記範囲より少ないと十分に重合反応を生じさせることができないため、着色層の硬度を十分なものとすることができない場合があり、一方上記範囲より多いと、ネガ型レジスト組成物の固形分中の顔料等の含有量が相対的に少なくなり、十分な着色濃度が得られない場合がある。
【００２９】
また、（ｅ）溶剤としては、該レジスト組成物中の各成分とは反応せず、これらを溶解もしくは分散可能な有機溶剤であればよく、特に限定されない。具体的には、メチルアルコール、エチルアルコール、Ｎ−プロピルアルコール、イソプロピルアルコールなどのアルコール系；メトキシアルコール、エトキシアルコール、メトキシエトキシエタノール、エトキシエトキシエタノールなどのエーテルアルコール系；酢酸エチル、酢酸ブチル、酢酸３−メトキシブチル、メトキシプロピオン酸メチル、エトキシプロピオン酸エチル、乳酸エチルなどのエステル系；アセトン、メチルイソブチルケトン、シクロヘキサノンなどのケトン系；メトキシエチルアセテート、メトキシプロピルアセテート、メトキシブチルアセテート、エトキシエチルアセテート、エチルセロソルブアセテート、メトキシエトキシエチルアセテート、エトキシエトキシエチルアセテートなどのエーテルアルコールアセテート系；ジエチルエーテル、エチレングリコールジメチルエーテル、ジエチレングリコールジメチルエーテル、テトラヒドロフランなどのエーテル系；Ｎ，Ｎ−ジメチルホルムアミド、Ｎ，Ｎ−ジメチルアセトアミド、Ｎ−メチルピロリドンなどの非プロトン性アミド系；γ−ブチロラクトンなどのラクトン系；ベンゼン、トルエン、キシレン、ナフタレンなどの不飽和炭化水素系；ｎ−ヘプタン、ｎ−ヘキサン、ｎ−オクタンなどの飽和炭化水素系などの有機溶剤が挙げられる。
【００３０】
これらの中では、メトキシエチルアセテート、エトキシエチルアセテート、エチルセロソルブアセテート、メトキシエトキシエチルアセテート、エトキシエトキシエチルアセテートなどのエーテルアルコールアセテート系；エチレングリコールジメチルエーテル、ジエチレングリコールジメチルエーテル、プロピレングリコールジエチルエーテルなどのエーテル系；酢酸３−メトキシブチル、メトキシプロピオン酸メチル、エトキシプロピオン酸エチル、乳酸エチルなどのエステル系等を好適に用いることができる。
中でも、本発明に用いられる溶剤としては、ＭＢＡ（酢酸３−メトキシブチル）、ＰＧＭＥＡ（プロピレングリコールモノメチルエーテルアセテート）、ＤＭＤＧ（ジエチレングリコールジメチルエーテル）、ジエチレングリコールメチルエチルエーテル、ＰＧＭＥ（プロピレングリコールモノメチルエーテル）又はこれらを混合したものが、顔料分散剤の溶解性や塗布適性の点から好ましい。
【００３１】
（ｅ）溶剤の含有量は、該ネガ型レジスト組成物の各構成を均一に溶解または分散することができるのであればよく、特に限定されない。本発明においては、該ネガ型レジスト組成物中の溶媒を除いた成分が、５〜４０質量％の範囲が好ましく、１０〜３０質量％の範囲がより好ましい。上記範囲であることにより、塗布に適した粘度とすることができる。
【００３２】
本発明におけるネガ型レジスト組成物には、本発明の目的が損なわれない範囲で、必要に応じ各種添加剤、例えば重合停止剤、連鎖移動剤、レベリング剤、可塑剤、界面活性剤、消泡剤、シランカップリング剤、紫外線吸収剤、密着促進剤等などが挙げられる。
これらの中で、用いることができる界面活性剤としては、例えば、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル類、脂肪酸変性ポリエステル類、３級アミン変性ポリウレタン類等を挙げることができる。また、その他にもフッ素系界面活性剤も用いることができる。
さらに、可塑剤としては、例えばジブチルフタレート、ジオクチルフタレート、トリクレジル等が挙げられる。消泡剤、レベリング剤としては、例えばシリコン系、フッ素系、アクリル系の化合物等が挙げられる。
【００３３】
本発明におけるネガ型レジスト組成物の調製方法としては、前述した赤色顔料、（ａ）顔料分散剤、（ｂ）アルカリ可溶性樹脂、（ｃ）多官能性モノマー、（ｄ）光開始剤、及び所望により用いられる各種添加成分を、（ｅ）溶剤中に均一に溶解又は分散させ得る方法であればよく、特に制限はされず、公知の混合手段を用いて混合することにより、調製することができる。
当該ネガ型レジスト組成物の調製方法としては、例えば
（１）溶剤中に、上記の顔料分散剤及び赤色顔料を添加し、分散機を用いて分散させることによって、顔料分散液を作製した後、これにアルカリ可溶性樹脂、多官能性モノマー、光開始剤、及び所望により用いられる各種添加成分を添加し、混合する方法、
（２）溶剤中に、上記の顔料分散剤、赤色顔料、アルカリ可溶性樹脂、多官能性モノマー、光開始剤、及び所望により用いられる各種添加成分を同時に投入し、混合する方法、及び
（３）溶剤中に、上記の顔料分散剤、アルカリ可溶性樹脂、多官能性モノマー、光開始剤、及び所望により用いられる各種添加成分を添加し、混合した後、これに顔料を加えて混合する方法などを挙げることができる。
これらの方法の中で、上記（１）の方法が、顔料の凝集を効果的に防ぎ、均一に分散させ得る点から好ましい。この場合、顔料分散液中の溶剤の含有量としては、該顔料の分散性や顔料分散経時安定性、得られるカラーフィルターの色度などの観点から、６０〜９０質量％の範囲が好ましい。
【００３４】
上記（１）の方法における顔料分散液の調製において、顔料の分散処理を行うための分散機としては、２本ロール、３本ロール等のロールミル、ボールミル、振動ボールミル等のボールミル、ペイントシェーカー、連続ディスク型ビーズミル、連続アニュラー型ビーズミル等のビーズミル等が挙げられる。ビーズミルの好ましい分散条件として、使用するビーズ径は０．０３〜２ｍｍが好ましく、より好ましくは０．１〜１ｍｍである。また、分散後、５．０〜０．２μｍ程度のメンブランフィルタで濾過することが好ましい。これにより、顔料の分散性に優れた顔料分散液が得られる。
【００３５】
基板にネガ型レジスト組成物を塗布する方法については特に制限はなく、スプレーコート法、ディップコート法、バーコート法、コールコート法、スピンコート法などの塗布手段を用いて基板上に塗布して、ウェット塗膜を形成させることができる。
【００３６】
次に（Ｂ）工程は、ホットプレートやオーブンなどを用いてプレベークし、ウェット塗膜を乾燥させる工程である。プレベークの条件としては、通常、６０〜１１０℃程度で１〜６０分程度である。プレベーク後の塗膜の厚さとしては、通常、０．１〜１０μｍ程度であり、０．２〜８μｍの範囲が好ましく、０．２〜６μｍの範囲がさらに好ましい。
【００３７】
本発明の製造方法における（Ｃ）工程は、露光・現像する工程である。所定のパターンのマスクを介して露光し、アルカリ可溶性樹脂および多官能性モノマー等を光重合反応させて、ネガ型レジスト組成物の塗膜とする。露光に使用される光源としては、例えば低圧水銀灯、高圧水銀灯、メタルハライドランプなどの紫外線、電子線等が挙げられる。露光量は、使用する光源や塗膜の厚みなどによって適宜調整される。
また、露光後に重合反応を促進させるために、加熱処理を行ってもよい。加熱条件は、使用するネガ型レジスト組成物中の各成分の配合割合や、塗膜の厚み等によって適宜選択される。
【００３８】
次に、現像液を用いて現像処理し、未露光部分を溶解、除去することにより、所望のパターンで塗膜が形成される。現像液としては、通常、水や水溶性溶媒にアルカリを溶解させた溶液が用いられる。このアルカリ溶液には、界面活性剤などを適量添加してもよい。また、現像方法は一般的な方法を採用することができる。
現像処理後は、通常、現像液の洗浄、ネガ型レジスト組成物の硬化塗膜の乾燥が行われ、着色層が形成される。その後のポストベークについては前述のとおりである。
【実施例】
【００３９】
次に、本発明を実施例により、さらに詳細に説明するが、本発明は、これらの例によってなんら限定されるものではない。
各実施例及び比較例で得られたカラーフィルターに関し、以下の方法にて異物の評価を行った。また、各実施例及び比較例のポストベーク条件の比較のために、以下に記載する方法で、ポストベーク前後におけるコントラストの評価を行った。
１．異物の確認
各実施例及び比較例で得られたカラーフィルターに関し、異物の有無を、光学顕微鏡（オリンパス（株）製「ＢＸ５１」）を用いて観察した。評価基準は以下の通りである。
○；異物は全く観察されない。
△；異物が観察される。
×；異物が顕著に観察される。
【００４０】
２．コントラストの評価
ガラス基板（ＮＨテクノグラス（株）製「ＮＡ３５」）上に、実施例１で製造したレジスト組成物をスピンコートし、ホットプレートで８０℃にて３分加熱乾燥し、厚さ２．５μｍの赤色着色層を得た。この塗膜にフォトマスクを介さず超高圧水銀灯を用いて６０ｍＪ／ｃｍ2の紫外線を全面照射した。上記着色層が形成されたガラス板の紫外線照射後（ポストベーク前、第１表中では「ＵＶ露光後」と表記する。）とポストベーク後におけるコントラストを、壷坂電気（株）製コントラスト測定装置「ＣＴ−０１」を用いて測定した。ポストベーク前後でのコントラストが保持される率を保持率として評価した。保持率が高いほど良好な結果である。
【００４１】
実施例１
（１）顔料分散剤溶液の調製
冷却管、添加用ロート、窒素用インレット、機械的攪拌機、デジタル温度計を備えた５００ｍＬ丸底４口セパラブルフラスコに、テトラヒドロフラン（ＴＨＦ）２５０質量部及び開始剤のジメチルケテンメチルトリメチルシリルアセタール５．８１質量部を、添加用ロートを介して加え、充分に窒素置換を行った。触媒のテトラブチルアンモニウムｍ−クロロベンゾエートの１モル／Ｌアセトニトリル溶液０．５質量部を、シリンジを用いて注入し、第１モノマーのメタクリル酸メチル１００質量部を、添加用ロートを用い、６０分かけて滴下した。反応フラスコを氷浴で冷却することにより、温度を４０℃未満に保った。１時間後、第２モノマーであるメタクリル酸ジメチルアミノエチル３３．３質量部を２０分かけて滴下した。１時間反応させた後、メタノール１質量部を加えて反応を停止させた。得られたブロック共重合体ＴＨＦ溶液はヘキサン中で再沈殿させ、濾過、真空乾燥により精製を行い、ブロック共重合体を得た。このようにして得られたブロック共重合体を、ＧＰＣ（ゲルパーミエーションクロマトグラフィー）にて、Ｎ−メチルピロリドン、０．０１モル／Ｌ臭化リチウム添加／ポリスチレン標準の条件で確認したところ、メタクリル酸メチル（ＭＭＡ）およびメタクリル酸ジメチルアミノエチル（ＤＭＡＥＭＡ）の構成割合ＭＭＡ／ＤＭＡＥＭＡ質量比が、５／３であり、重量平均分子量Ｍｗ：８１２０、数平均分子量Ｍｎ：６８４０、分子量分布Ｍｗ／Ｍｎは１．１９であった。
１００ｍＬ丸底フラスコ中で、プロピレングリコールモノメチルエーテルアセテート（ＰＧＭＥＡ）５０．４質量部に、上記ブロック共重合体１０質量部を溶解させ、ライトエステルＰ−２Ｍ（共栄社化学株式会社製）を６．３質量部（ブロック共重合体のＤＭＡＥＭＡユニットと等モル量）加え、室温で２時間攪拌させることで、固形分２０質量％の塩型ブロック共重合体を調製した。得られた顔料分散剤溶液の酸価は１４０ｍｇＫＯＨ／ｇであった。
【００４２】
（２）顔料分散液の調製
顔料分散剤として、上記（１）で調製した顔料分散剤溶液を６．０質量部（固形分量１．２質量部）、アルカリ可溶性樹脂としてメタクリル酸／メタクリル酸メチル／メタクリル酸ベンジル共重合体（モル比：１０／３０／５０、重量平均分子量：９０００、酸価７０ｍｇＫＯＨ／ｇ、有効成分含量４０質量％）３．０質量部、ジケトピロロピロール系顔料（ＰＲ２５４：平均一次粒径３０ｎｍ）３．０質量部、プロピレングリコールモノメチルエーテルアセテート１８質量部、２ｍｍジルコニアビーズ６０重量部をマヨネーズビンに入れ、予備解砕としてペイントシェーカー（浅田鉄工（株）製）にて１時間振とうし、次いでその分散液３０質量部と粒径０．１ｍｍのジルコニアビーズ６０質量部とをマヨネーズビンに入れ、同様に本解砕としてペイントシェーカーにて４時間分散を行い、顔料分散液を調製した。
【００４３】
（３）着色ネガ型レジスト組成物の調製
上記（２）で得られた顔料分散液（顔料２．３質量部、分散剤１．８４質量部）２３質量部に、アルカリ可溶性樹脂としてメタクリル酸／メタクリル酸メチル／メタクリル酸ベンジル共重合体（モル比：１０／３０／５０、重量平均分子量：９０００、酸価：７０ｍｇＫＯＨ／ｇ、有効成分含量４０質量％）３質量部、多官能性モノマーとしてジペンタエリスリトールヘキサアクリレート（日本化薬（株）社製、「ＫＡＹＡＲＡＤ  ＤＰＨＡ」）３．５質量部、光開始剤として２−メチル−１−［４−（メチルチオ）フェニル］−２−モルフォリノプロパン−１−オン（チバ・スペシャリティーケミカルズ（株）製、「ＩＲＧＡＣＵＲＥ９０７」）１．２質量部、及び溶媒としてＰＧＭＥＡ１９．３質量部を添加したのち、均一になるまで混合し、さらにメッシュサイズ０．２μｍである加圧ろ過装置を用いてろ過することにより、カラーフィルター用ネガ型レジスト組成物を得た。
【００４４】
（４）カラーフィルターの製造
ガラス基板（ＮＨテクノグラス（株）製「ＮＡ３５」）上に、上記（３）で製造したレジスト組成物をスピンコートし、ホットプレートで８０℃にて３分間、加熱乾燥し、厚さ２．５μｍの赤色着色層を得た。この塗膜にフォトマスクを介して超高圧水銀灯を用いて６０ｍＪ／ｃｍ2の紫外線を照射した。その後、上記着色層が形成されたガラス板を、アルカリ現像液（０．０５質量％水酸化カリウム水溶液）でシャワー現像し、さらに６０秒間超純水で洗浄することで所定のパターンを得た。次に上記着色層が形成されたガラス板を真空ポンプによって減圧し、真空度を−０．１２ＭＰａ（ゲージ圧）とした２６０℃のクリーンオーブン中で３０分間ポストベークを行い、カラーフィルターを製造した。
【００４５】
実施例２〜４
実施例１において、減圧ポストベークの真空度を、−０．１０ＭＰａ、−０．０５ＭＰａ、−０．０２ＭＰａにそれぞれ変更した以外は実施例１と同様にしてカラーフィルターを製造した。
【００４６】
比較例１
実施例１において、減圧ポストベークに代えて、常圧でのポストベークを２６０℃で３０分間行ったこと以外は実施例１と同様にしてカラーフィルターを製造した。
【００４７】
以上、実施例１〜４及び比較例１で製造したカラーフィルターについて、ポストベーク後の異物の確認並びにコントラストの評価を上記方法により行った。結果を第１表に示す。
【００４８】
【表１】
2009244784.tif 000002
【００４９】
第１表から明らかなように、比較例１に対して実施例１〜４は、ポストベーク後のコントラストの保持率が高い値となっている。また真空度の低い実施例１〜２においては、ポストベーク後の異物も全く観測されなくなった。以上のことから、ポストベークを減圧下で行うことで高コントラストかつ画素上の異物発生がない、又は異物の発生が極めて少ないカラーフィルターの製造方法を提供することができる。
【産業上の利用可能性】
【００５０】
本発明によれば、光透過率及びコントラストに優れた赤色画素を有し、画素上の異物発生がなく、又は異物の発生が極めて少ないカラーフィルターを高い生産性で製造することができる。本発明の製造方法により製造されるカラーフィルターは、コントラストに優れるため、大画面液晶ディスプレイなどの液晶ディスプレイ用として好適である。